КАТАЛИЗАТОР ДЛЯ СЕЛЕКТИВНОГО ГИДРИРОВАНИЯ АЦЕТИЛЕНОВЫХ УГЛЕВОДОРОДОВ И СПОСОБ ПРОИЗВОДСТВА ВЫШЕУПОМЯНУТОГО КАТАЛИЗАТОРА

1. Способ производства катализатора, в частности для селективного восстановления ацетиленовых соединений в потоках углеводорода, характеризующийся тем, что пропитывают подложку раствором для пропитывания, который содержит смесь воды и, по крайней мере, одного легко смешивающегося с водой органического растворителя, в качестве органического растворителя используют растворитель, в котором имеется, по крайней мере, одно соединение активного металлического элемента группы VIII Периодической таблицы химических элементов и, по крайней мере, одного соединения металла промотора элемента группы 1В Периодической таблицы химических элементов; при этом пропитанная подложка кальцинирована.
2. Способ по п.1, характеризующийся тем, что используют, по крайней мере, одно активное металлическое соединение и, по крайней мере, одно соединение металла промотора.
3. Способ по п.2, характеризующийся тем, что раствор для пропитывания готовят следующим образом: сначала готовят, по крайней мере, один первый раствор растворением в воде, по крайней мере, одного соединения металла промотора, затем готовят второй раствор растворением в органическом растворителе, по крайней мере, одного активного металлического соединения, а затем, по крайней мере, первый раствор со вторым раствором смешивают для получения раствора для пропитывания.
4. Способ по п.1, характеризующийся тем, что объемные соотношения воды и, по крайней мере, одного органического растворителя в растворе для пропитывания выбраны между 9.95:0.05 и 0.05:9.95, предпочтительно между 0.1:9.9 и 2:8 и желательно между 0.1:9.9 и 1:9.
5. Способ по п.1, характеризующийся тем, что, по крайней мере, один органический растворитель - это кислородсодержащий растворитель.
6. Способ по п.1, характеризующийся тем, что, по крайней мере, один органический растворитель выбирают из группы, состоящей из кетонов, сложных эфиров, спиртов и эфиров.
7. Способ по п.1, характеризующийся тем, что, по крайней мере, один органический растворитель имеет точку кипения менее 150°C при атмосферном давлении.
8. Способ по п.1, характеризующийся тем, что кальцинирование пропитанной подложки осуществляется при температуре менее 400°C.
9. Способ по п.1, характеризующийся тем, что, по крайней мере, одно соединение металла промотора и, по крайней мере, одно активное металлическое соединение содержатся в растворе для пропитывания в молярном отношении, выбранном из диапазона от 1:1 до 10:1.
10. Способ по п.1, характеризующийся тем, что, количество активного металлического соединения, вычисленного в качестве металла, по отношению к весу подложки или покрытия выбрано между 0.001 и 1% по весу.
11. Способ по п.1, характеризующийся тем, что количество соединения металла промотора, вычисленного в качестве металла, по отношению к весу подложки или покрытия выбрано между 0.001 и 1% по весу.
12. Способ по п.1, характеризующийся тем, что активное металлическое соединение является соединением палладия.
13. Способ по п.1, характеризующийся тем, что соединение металла промотора является соединением серебра или соединением золота.
14. Способ по п.12, характеризующийся тем, что, по крайней мере, одно соединение палладия выбирается из группы, состоящей из ацетата палладия, ацетилацетоната палладия, цитрата палладия, оксалата палладия и их смесей.
15. Способ по п.1, характеризующийся тем, что подложка высушивается во время и/или после пропитывания.
16. Катализатор для селективного гидрирования ацетиленового соединения в потоках углеводорода, характеризующийся тем, что имеет подложку и расположенные на ней частицы активного материала, содержащего, по крайней мере, один активный металл, выбранный из числа элементов группы VIII Периодической таблицы химических элементов, и, по крайней мере, один металл промотора, выбранный из числа элементов группы 1В Периодической таблицы химических элементов, где, по крайней мере, 90% частиц активного материала, имеет диаметр менее 6 нанометров.
17. Катализатор по п.16, характеризующийся тем, что частицы активного материала, в частности активного металла, и предпочтительно также металла промотора, имеют средний диаметр частиц менее 5.5 нанометров, в частности менее 4.5 нанометров.
18. Катализатор по п.16, характеризующийся тем, что, по крайней мере, 90% активного материала присутствует в оболочке подложки, имеющей толщину слоя не более 250 мкм, измеренную от внешней поверхности подложки.
19. Катализатор по п.16, характеризующийся тем, что распределение частиц активного материала по размерам, в особенности активного металла и/или металла промотора, имеет максимум, ширина которого на уровне половины высоты менее 4 нанометров.
20. Катализатор по п.16, характеризующийся тем, что максимальная концентрация активного металла(ов) и предпочтительно также металла(ов) промотора находится в пределах 80 мкм, предпочтительно 60 мкм, желательно 50 мкм относительно поверхности подложки.
21. Катализатор по п.16, характеризующийся тем, что он содержит активный металл в количестве от 0.001 до 1% по весу.
22. Катализатор по 16, характеризующийся тем, что он содержит металл промотора в количестве от 0.001 до 1% по весу.
2
23. Катализатор по п,16, характеризующийся тем, что он имеет удельную поверхность от 1 до 80 м/г, измеренную по методу БЭТ.
24. Катализатор по п.16, характеризующийся тем, что активным металлом является палладий.
25. Катализатор по п.24, характеризующийся наличием адсорбционной способности по CO относительно палладия, по крайней мере, 1000 мкмол/г, предпочтительно в диапазоне от 1000 до 10000 мкмол/г.
26. Использование катализатора для селективной гидрогенизации, в частности ацетиленовых соединений в потоках углеводорода.